【手続補正書】
【提出日】令和3年5月21日(2021.5.21)
【手続補正１】
【補正対象書類名】特許請求の範囲
【補正対象項目名】全文
【補正方法】変更
【補正の内容】
【特許請求の範囲】
【請求項１】
電気化学セルにおける使用のための物品であって、
式（Ｉ）：
ＬｉｘＭｙＱｗＰｚＳｕＸｔ  （Ｉ）
（式（Ｉ）中、
Ｍは、Ｎａ、Ｋ、Ｆｅ、Ｍｇ、Ａｇ、Ｃｕ、ＺｒおよびＺｎからなる群より選択され、
Ｑは、存在しないか、またはＣｒ、Ｂ、Ｓｎ、Ｇｅ、Ｓｉ、Ｚｒ、Ｔａ、Ｎｂ、Ｖ、Ｐ、Ｆｅ、Ｇａ、Ａｌ、Ａｓおよびそれらの組合せからなる群より選択され、Ｑが存在する場合、Ｍとは異なり、
Ｘは、存在しないか、またはハロゲン化物および疑似ハロゲン化物からなる群より選択され、
ｘは８〜２２であり、
ｙは０．１〜３であり、
ｗは０〜３であり、
ｚは０．１〜３であり、
ｕは７〜２０であり、
ｔは０〜８である）
の化合物を含んで成る、物品。
【請求項２】
Ｑは存在し、
（ａ）Ｑは、Ｃｒ、Ｂ、Ｓｎ、Ｇｅ、Ｓｉ、Ｚｒ、Ｔａ、Ｎｂ、Ｖ、Ｐ、Ｆｅ、ＧａおよびＡｌからなる群より選択される２以上の原子の組合せであり、Ｑにおける各原子の化学量論比は、Ｑに存在する原子の総量がｗであり、０〜３であり、ならびに／または
（ｂ）Ｑの少なくとも一部およびＰは、前記アルギロダイト型結晶構造において四面体的に配位している、請求項１に記載の物品。
【請求項３】
（ａ）前記化合物は、アルギロダイト型結晶構造を有し、ならびに／または
（ｂ）Ｌｉの少なくとも一部およびＭの少なくとも一部は、前記結晶構造でリートベルト精緻化リチウム格子サイトを占有し、ならびに／または
（ｃ）Ｌｉの少なくとも一部およびＭの少なくとも一部が、前記結晶構造でリートベルト精緻化４８ｈ格子サイトを占有する、請求項１に記載の物品。
【請求項４】
式（Ｉ）の前記化合物を含んで成る層を有して成り、ならびに／または
層に堆積された式（Ｉ）の前記化合物を含んで成る、請求項１〜３の何れかに記載の物品。
【請求項５】
アルギロダイト型結晶構造を有する式（Ｉ）：
ＬｉｘＭｙＱｗＰｚＳｕＸｔ  （Ｉ）
（式（Ｉ）中、
Ｍは、Ｎａ、Ｋ、Ｆｅ、Ｍｇ、Ａｇ、Ｃｕ、ＺｒおよびＺｎからなる群より選択され、
Ｑは、存在しないか、またはＣｒ、Ｂ、Ｓｎ、Ｇｅ、Ｓｉ、Ｚｒ、Ｔａ、Ｎｂ、Ｖ、Ｐ、Ｆｅ、Ｇａ、Ａｌおよびそれらの組合せからなる群より選択され、Ｑは存在する場合、Ｍと異なり、
Ｘは、存在しないか、またはハロゲン化物および疑似ハロゲン化物からなる群より選択され、
ｘは、８〜２２であり、
ｙは、０．１〜３であり、
ｗは、０〜３であり、
ｚは、０．１〜３であり、
ｕは、７〜２０であり、
ｔは、０〜８である）
の化合物であり、
任意に前記アルギロダイト型結晶構造は、空間群Ｆ４３ｍである、化合物。
【請求項６】
（ａ）Ｍが少なくとも部分的にＬｉを置換しており、ならびに／または
（ｂ）Ｍは構造的にＬｉに類似し、ならびに／または
（ｃ）Ｍのイオン半径は、Ｌｉのイオン半径の２５％以内、２０％以内、１５％以内、１０％以内もしくは５％以内である、請求項５に記載の化合物。
【請求項７】
組成物を形成する方法であって、
元素Ｌｉ、Ｓ、Ｐ、Ｍ、任意のＱおよび任意のＸの原子を含んで成る前駆体の混合物を、３時間〜２４時間の範囲で５００℃〜１２００℃の範囲の温度にまで加熱すること、
前記混合物を冷却すること、および
アルギロダイト型結晶構造を有する式（Ｉ）
ＬｉｘＭｙＱｗＰｚＳｕＸｔ  （Ｉ）
（式（Ｉ）中、
Ｍは、Ｎａ、Ｋ、Ｆｅ、Ｍｇ、Ａｇ、Ｃｕ、ＺｒおよびＺｎからなる群より選択され、
Ｑは、存在しないか、またはＣｒ、Ｂ、Ｓｎ、Ｇｅ、Ｓｉ、Ｚｒ、Ｔａ、Ｎｂ、Ｖ、Ｐ、Ｆｅ、Ｇａ、Ａｌおよびそれらの組合せからなる群より選択され、Ｑは存在する場合、Ｍと異なり、
Ｘは存在しないか、またはハロゲン化物および疑似ハロゲン化物からなる群より選択され、
ｘは、８〜２２であり、
ｙは、０．１〜３であり、
ｗは、０〜３であり、
ｚは、０．１〜３であり、
ｕは、７〜２０であり、
ｔは、０〜８である）
の化合物を含んで成る組成物を形成すること
を含んで成る、方法。
【請求項８】
前駆体の前記混合物は、Ｌｉ２Ｓ、ＭＳａ、ＰｂＳｃ、ＱＳｄ、ＬｉＸ、ＱおよびＳの少なくとも２つを含んで成り、
ａは、０〜８であり
ｂは、０〜２であり、
ｃは、０〜８であり、ｂ＋ｃが１以上であり、
ｄは、０〜３である、請求項７に記載の方法。
【請求項９】
請求項１または５に記載の物品または化合物を含んでなり、
（ａ）液体電解質を含んで成り、ならびに／または
（ｂ）リチウムもしくはシリコンを含んで成るアノードを有して成り、ならびに／または
（ｃ）硫黄を含んで成るカソードを有して成り、ならびに／または
（ｄ）リチウム・インターカレーション種を含んで成るカソードを有して成る、電気化学セル。
【請求項１０】
（ａ）Ｍは一価であり、または
（ｂ）Ｍは二価であり、または
（ｃ）Ｍは三価であり、または
（ｄ）Ｍは四価であり、または
（ｅ）Ｍは五価である、請求項１、５および７の何れかに記載の物品、化合物または方法。
【請求項１１】
（ａ）Ｘは存在せず、ならびに／または
（ｂ）Ｘは存在し、Ｃｌ、ＩおよびＢｒからなる群より選択されるハロゲン化物であり、ならびに／または
（ｃ）ＭはＦｅである、請求項１、５および７の何れかに記載の物品、化合物または方法。
【請求項１２】
（ａ）物品は、式（Ｉ）の前記化合物を含んで成る複数の粒子を含んで成り、ならびに／または
（ｂ）前記複数の粒子は、１０ｎｍ以上１００ミクロン以下の平均最大断面寸法を有し、ならびに／または
（ｃ）式（Ｉ）の前記化合物を含む層は、１０−５Ｓ／ｃｍ以上の平均イオン伝導度を有し、ならびに／または
（ｄ）式（Ｉ）の前記化合物を含んで成る前記層は、電極に直接接触しており、ならびに／または
（ｅ）式（Ｉ）の前記化合物を含んで成る前記層は、セパレータである、請求項１に記載の物品。
【請求項１３】
（ａ）式（Ｉ）の前記化合物を含んで成る前記層は、保護層であり、ならびに／または
（ｂ）式（Ｉ）の前記化合物を含んで成る前記層は、固体電解質層であり、ならびに／または
（ｃ）式（Ｉ）の前記化合物を含んで成る前記層は、０．０５ミクロン以上２００ミクロン以下の厚さを有し、ならびに／または
（ｄ）式（Ｉ）の前記化合物を含んで成る前記層は、リチウム・インターカレーション電極上に配置されており、ならびに／または
（ｅ）式（Ｉ）の前記化合物を含んで成る前記層の少なくとも一部は、結晶質であり、および／もしくは式（Ｉ）の前記化合物を含んで成る前記層は、５０重量％以上９９重量％以下の結晶質である、請求項１に記載の物品。
【請求項１４】
式（Ｉ）の前記化合物は、Ｌｉ１０ＦｅＰ２Ｓ１２、Ｌｉ１１ＦｅＰ２Ｓ１１Ｃｌ３、Ｌｉ１２．５Ｆｅ０．７５Ｐ２Ｓ１２、Ｌｉ１３．５Ｆｅ０．７５Ｐ２Ｓ１２．２５、Ｌｉ１３Ｆｅ０．５Ｐ２Ｓ１２、Ｌｉ１３Ｆｅ０．７５Ｐ２Ｓ１２．２５、Ｌｉ１３ＦｅＰ２Ｓ１２．５、Ｌｉ１４．５Ｆｅ０．７５Ｐ２Ｓ１３、Ｌｉ１４Ｆｅ０．５Ｐ２Ｓ１２．５、Ｌｉ１４Ｆｅ０．７５Ｐ２Ｓ１２．７５、Ｌｉ１４ＦｅＰ２Ｓ１３、Ｌｉ１５Ｆｅ０．５Ｐ２Ｓ１３、Ｌｉ２２ＦｅＰ２Ｓ１８、Ｌｉ１８ＦｅＰ２Ｓ１６、Ｌｉ１４ＦｅＰ２Ｓ１４、Ｌｉ１２ＦｅＰ２Ｓ１２、Ｌｉ１０ＦｅＰ２Ｓ１２、Ｌｉ１４Ｆｅ２ＰＳ１３．５、Ｌｉ１３ＦｅＰ２Ｓ１３Ｃｌ、Ｌｉ１２ＦｅＰ２Ｓ１２Ｃｌ２およびＬｉ１３ＦｅＰ２Ｓ１３Ｂｒからなる群より選択される、請求項１に記載の物品。
【請求項１５】
（ａ）Ｍは、少なくとも部分的にＬｉを置換しており、ならびに／または
（ｂ）Ｍは、Ｌｉと構造的に類似し、ならびに／または
（ｃ）Ｍのイオン半径は、Ｌｉのイオン半径の２５％以内、２０％以内、１５％以内、１０％以内または５％以内である、請求項１に記載の物品。
【請求項１６】
（ａ）加熱前に、ボール・ミリングにより前記混合物を混合し、ならびに／または
（ｂ）０．１ＭＰａ〜０．３ＭＰａの圧力で混合物を加熱し、ならびに／または
（ｃ）式（Ｉ）の化合物を前記層に堆積させることは、エアロゾル蒸着を含んで成り、ならびに／または
（ｄ）式（Ｉ）の化合物を前記層に堆積させることは、真空蒸着を含んで成る、請求項７に記載の方法。
【請求項１７】
（ａ）前記粒子が堆積される前記層は、電極であり、ならびに／または
（ｂ）前記粒子が堆積される前記層は、リチウム金属層であり、ならびに／または
（ｃ）前記粒子が堆積される前記層は、保護層もしくはセパレータであり、ならびに／または
（ｄ）式（Ｉ）の前記化合物は、Ｌｉ１０ＦｅＰ２Ｓ１２、Ｌｉ１１ＦｅＰ２Ｓ１１Ｃｌ３、Ｌｉ１２．５Ｆｅ０．７５Ｐ２Ｓ１２、Ｌｉ１３．５Ｆｅ０．７５Ｐ２Ｓ１２．２５、Ｌｉ１３Ｆｅ０．５Ｐ２Ｓ１２、Ｌｉ１３Ｆｅ０．７５Ｐ２Ｓ１２．２５、Ｌｉ１３ＦｅＰ２Ｓ１２．５、Ｌｉ１４．５Ｆｅ０．７５Ｐ２Ｓ１３、Ｌｉ１４Ｆｅ０．５Ｐ２Ｓ１２．５、Ｌｉ１４Ｆｅ０．７５Ｐ２Ｓ１２．７５、Ｌｉ１４ＦｅＰ２Ｓ１３、Ｌｉ１５Ｆｅ０．５Ｐ２Ｓ１３、Ｌｉ２２ＦｅＰ２Ｓ１８、Ｌｉ１８ＦｅＰ２Ｓ１６、Ｌｉ１４ＦｅＰ２Ｓ１４、Ｌｉ１２ＦｅＰ２Ｓ１２、Ｌｉ１０ＦｅＰ２Ｓ１２、Ｌｉ１４Ｆｅ２ＰＳ１３．５、Ｌｉ１３ＦｅＰ２Ｓ１３Ｃｌ、Ｌｉ１２ＦｅＰ２Ｓ１２Ｃｌ２およびＬｉ１３ＦｅＰ２Ｓ１３Ｂｒからなる群より選択され、ならびに／または
（ｅ）前駆体の前記混合物は、前駆体の前記混合物の総重量に対して、０重量％以上１５重量％以下、もしくは０重量％以上１０重量％以下の過剰の硫黄を含んで成る、請求項７に記載の方法。
【請求項１８】
（ａ）前駆体の前記混合物は、前駆体の前記混合物の総重量に対して、２０重量％以上６０重量％以下のＬｉ２Ｓ、もしくは２７重量％以上６０重量％以下のＬｉ２Ｓを含んで成り、ならびに／または
（ｂ）前駆体の前記混合物は、前駆体の前記混合物の総重量に対して、５重量％以上３０重量％以下のＭＳ、もしくは７重量％以上２６重量％以下のＭＳを含んで成り、ならびに／または
（ｃ）前駆体の前記混合物は、前駆体の前記混合物の総重量に対して、１０重量％以上５０重量％以下のＰ２Ｓ５、もしくは１６重量％以上４０重量％以下のＰ２Ｓ５を含んで成り、ならびに／または
（ｄ）前駆体の前記混合物は、前駆体の前記混合物の総重量に対して、０重量％以上２５重量％以下のＬｉＸ、もしくは０重量％以上２０重量％以下のＬｉＸを含んで成る、ならびに／または
（ｅ）Ｘは、Ｃｌ、ＢｒおよびＩからなる群より選択され、ならびに／または
（ｆ）ＭはＦｅである、請求項７に記載の方法。
【請求項１９】
Ｍは少なくとも部分的にＬｉを置換しており、ならびに／または
Ｍは、構造的にＬｉに類似し、ならびに／または
Ｍのイオン半径は、Ｌｉのイオン半径の２５％以内、２０％以内、１５％以内、１０％以内もしくは５％以内である、請求項７に記載の方法。